종래부터, 유리 기판을 사이에 끼워 구성되는 삼층 기판의 일례로서, 센서 칩(실리콘 기판)과, 유리 대좌와, 실리콘 튜브로 구성되는 삼층 구조의 압력 센서가 있다. 이 삼층 구조의 압력 센서에 있어서, 센서 칩과 유리 대좌와 실리콘 튜브는, 각각이 양극 접합에 의해 접합된다(예컨대, 특허문헌 1 참조).양극 접합은, 접합 부재 사이에 제3 재료를 개재시키지 않는 직접적인 접합 방법으로서, 가동 이온(Na+나 K+ 등의 금속 양이온)을 포함하는 유리와 실리콘이나 금속을 중합시킨 상태로 고온, 고전압을 인가하면, 계면에 정전 인력이 작용하여, 공유 결합이 일어나 양자가 접합되는 기술이다. 이 기술을 이용하여, 센서 칩과 유리 대좌와 실리콘 튜브를 접합하여, 3층 구조의 압력 센서를 얻는다. 또한, 양극 접합할 때에는 접합부를 가열하는데, 이때의 가열 온도를 접합 온도라고 부르고 있다.〔첫 번째의 양극 접합(1차 양극 접합)〕우선, 도 3에 나타내는 바와 같이, 유리 대좌(12)와 실리콘 튜브(13)를 중합하여, 유리 대좌(12)의 상면을 마이너스 전극측(음극측), 실리콘 튜브(13)의 하면을 플러스 전극측(양극측)으로 하고, 접합 온도에 달한 상태에서 고전압을 인가하여, 유리 대좌(12)와 실리콘 튜브(13)를 양극 접합한다. 이에 의해, 유리 대좌(12)와 실리콘 튜브(13)의 접합체(유리 대좌·실리콘 튜브 접합체)(14)가 형성된다.〔두 번째의 양극 접합(2차 양극 접합)〕다음에, 도 4에 나타내는 바와 같이, 센서 칩(실리콘 기판)(11)과 유리 대좌·실리콘 튜브 접합체(14)를 중합시켜, 센서 칩(11)의 상면을 플러스 전극측(양극측), 유리 대좌·실리콘 튜브 접합체(14)의 하면[실리콘 튜브(13)의 하면]을 마이너스 전극측(음극측)으로 하고, 접합 온도에 달한 상태로 고전압을 인가하여, 센서 칩(11)과 유리 대좌·실리콘 튜브 접합체(14)를 양극 접합한다. 이에 의해, 센서 칩(11)과 유리 대좌·실리콘 튜브 접합체(14)의 접합체(센서 칩·유리 대좌·실리콘 튜브 접합체)(15)가 형성되어, 3층 구조의 압력 센서(200)가 얻어진다.또한, 압력 센서(200)의 제조 방법으로서는, 압력 센서(200)를 효율적으로 대량으로 생산하기 위해, 센서 칩(11)을 복수 작성한 웨이퍼(센서 칩 웨이퍼)와, 유리 대좌(12)를 복수 작성한 웨이퍼(유리 대좌 웨이퍼)와, 실리콘 튜브(13)를 복수 작성한 웨이퍼(실리콘 튜브 웨이퍼)를 접합하여 3층의 웨이퍼의 접합체로 하고, 이 3층의 웨이퍼의 접합체를 다이싱으로 절단하여 복수의 압력 센서(200)를 얻는다고 하는 방법이 채용된다.
이 문장들은 임의의 순서로 섞여 있습니다. 모든 문장을 활용하여 원본 단락의 순서와 내용을 올바른 순서로 재구성하세요.
#문장 리스트: ['이에 의해, 유리 대좌(12)와 실리콘 튜브(13)의 접합체(유리 대좌·실리콘 튜브 접합체)(14)가 형성된다.〔두 번째의 양극 접합(2차 양극 접합)〕다음에, 도 4에 나타내는 바와 같이, 센서 칩(실리콘 기판)(11)과 유리 대좌·실리콘 튜브 접합체(14)를 중합시켜, 센서 칩(11)의 상면을 플러스 전극측(양극측), 유리 대좌·실리콘 튜브 접합체(14)의 하면[실리콘 튜브(13)의 하면]을 마이너스 전극측(음극측)으로 하고, 접합 온도에 달한 상태로 고전압을 인가하여, 센서 칩(11)과 유리 대좌·실리콘 튜브 접합체(14)를 양극 접합한다.', '이 삼층 구조의 압력 센서에 있어서, 센서 칩과 유리 대좌와 실리콘 튜브는, 각각이 양극 접합에 의해 접합된다(예컨대, 특허문헌 1 참조).양극 접합은, 접합 부재 사이에 제3 재료를 개재시키지 않는 직접적인 접합 방법으로서, 가동 이온(Na+나 K+ 등의 금속 양이온)을 포함하는 유리와 실리콘이나 금속을 중합시킨 상태로 고온, 고전압을 인가하면, 계면에 정전 인력이 작용하여, 공유 결합이 일어나 양자가 접합되는 기술이다.', '종래부터, 유리 기판을 사이에 끼워 구성되는 삼층 기판의 일례로서, 센서 칩(실리콘 기판)과, 유리 대좌와, 실리콘 튜브로 구성되는 삼층 구조의 압력 센서가 있다.', '이 기술을 이용하여, 센서 칩과 유리 대좌와 실리콘 튜브를 접합하여, 3층 구조의 압력 센서를 얻는다.', '이에 의해, 센서 칩(11)과 유리 대좌·실리콘 튜브 접합체(14)의 접합체(센서 칩·유리 대좌·실리콘 튜브 접합체)(15)가 형성되어, 3층 구조의 압력 센서(200)가 얻어진다.또한, 압력 센서(200)의 제조 방법으로서는, 압력 센서(200)를 효율적으로 대량으로 생산하기 위해, 센서 칩(11)을 복수 작성한 웨이퍼(센서 칩 웨이퍼)와, 유리 대좌(12)를 복수 작성한 웨이퍼(유리 대좌 웨이퍼)와, 실리콘 튜브(13)를 복수 작성한 웨이퍼(실리콘 튜브 웨이퍼)를 접합하여 3층의 웨이퍼의 접합체로 하고, 이 3층의 웨이퍼의 접합체를 다이싱으로 절단하여 복수의 압력 센서(200)를 얻는다고 하는 방법이 채용된다.', '또한, 양극 접합할 때에는 접합부를 가열하는데, 이때의 가열 온도를 접합 온도라고 부르고 있다.〔첫 번째의 양극 접합(1차 양극 접합)〕우선, 도 3에 나타내는 바와 같이, 유리 대좌(12)와 실리콘 튜브(13)를 중합하여, 유리 대좌(12)의 상면을 마이너스 전극측(음극측), 실리콘 튜브(13)의 하면을 플러스 전극측(양극측)으로 하고, 접합 온도에 달한 상태에서 고전압을 인가하여, 유리 대좌(12)와 실리콘 튜브(13)를 양극 접합한다.']